(57)【特許請求の範囲】
【請求項１】
ＣａＯを主体とする脱硫材を、溶銑中に吹き込むか、又は、溶銑表面に添加して溶銑の脱硫を行う脱硫方法において、
（ｉ）脱硫前、溶銑のＡｌを０．０１５〜０．０４質量％に調整し、
（ii-1）酸素濃度センサーで、脱硫処理開始前と脱硫処理途中の少なくとも２回、溶銑の酸素活量を測定し、
（ii-2）測定値の変化量に基づいて、溶銑のＳ濃度を推定し、その後の脱硫処理に使用する脱硫材の量を算出する、
ことを特徴とする溶銑の脱硫方法。
【発明の詳細な説明】
【技術分野】
【０００１】
本発明は、高清浄鋼の溶製方法、詳しくは、鋼製造時、転炉装入前の溶銑段階で脱硫を行なう溶銑の脱硫方法に関するものである。
【背景技術】
【０００２】
加工性の良好な高張力鋼や高強度ラインパイプ、高強度厚板等では、不純物としてのＳ濃度を極力低減することが望まれている。Ｓ量の低減、即ち、脱硫は、溶銑段階で行なうことが効率的であり、製造コスト上有利であるので、溶銑脱硫が広く行なわれている。
【０００３】
脱硫の際、一般に使用する脱硫材は、ＣａＯを主体とする脱硫材であるが、ＣａＯ主体の脱硫材を用いる場合、固体状態で脱硫反応が進行するので、脱硫効率は悪く、Ｓと結合するＣａＯの割合は、数％と非常に低い。このため、ＭｇやＡｌを、ＣａＯと併用する技術が、例えば、特許文献１及び２に開示されている。しかし、ＭｇやＡｌの添加量が多くなれば、脱硫コストが高くなるという問題がある。
【０００４】
脱硫処理中の溶銑Ｓ値を把握することができれば、その後の脱硫材添加量を適正量に絞ることができるので、コスト的に有利になると考えられる。このためには、溶銑中Ｓ濃度を、脱硫処理中に、迅速に測定する技術が必要となり、例えば、特許文献３には、ＭｎＯ−ＭｎＳセンサーを用いて脱硫を行う脱硫方法が開示されている。
【０００５】
しかし、この方法では、脱硫前の溶銑Ｓ値が解るだけであり、脱硫の進行に伴う脱硫状態の変化に関する情報は得られないので、脱硫結果が大きくばらつく恐れがある。また、ＭｎＯ−ＭｎＳセンサーの場合、溶銑Ｓｉが高いと、ＭｎＯが、Ｓｉによって還元されて、ＭｎＯ−ＳｉＯ2が生成するので、溶銑Ｓ濃度を正確に測定することが難しくなり、正確なＳ値を算出することが困難となる。
【０００６】
ＣａＯを主体とする脱硫材を用いる場合、ＣａＳはＭｎＳより非常に安定であるので、ＭｎＳが十分に生成する保証はなく、結局、脱硫中に正確なＳ濃度を測定することは困難である。
【０００７】
上記方法では、酸素活量（酸素濃度と関係がある）を測定し、酸素活量をＳ活量（Ｓ濃度に関係がある）に換算しているが、溶銑中の酸素濃度は、溶銑上に存在するスラグの影響等を受けるので、通常、酸素活量は大きくばらつく。したがって、常に正確な溶銑Ｓ濃度を求めることは難しい。
【先行技術文献】
【特許文献】
【０００８】
【特許文献１】特開平０５−１４０６２６号公報
【特許文献２】特開昭５４−０３７０２０号公報
【特許文献３】特開平０５−０７８７２５号公報
【発明の概要】
【発明が解決しようとする課題】
【０００９】
前述したように、良加工性高張力鋼や高強度ラインパイプ、高強度厚板等では、鋼の不純物としてのＳの濃度が極力低いことが望まれている。それ故、鋼製造時、転炉前の溶銑段階で脱硫を行うが、脱硫に使用するＣａＯを含む脱硫材の使用量を低減するとともに、脱硫反応の進行状態を把握し、その後の脱硫を効率的に行なうため、溶銑中のＳ濃度を、連続的に正確に測定する必要ある。
【００１０】
しかし、従来のＳ濃度センサーでは、センサー原理の問題や、測定時期の問題、また、溶銑中酸素濃度のばらつきの問題で、正確なＳ濃度を測定することが難いという問題があった。そこで、本発明は、上記問題点に鑑み案出されたもので、溶銑Ｓ濃度を正確に推定して、ＣａＯを含む脱硫材の使用量を低減することを課題とし、該課題を解決する溶銑の脱硫方法を提供することを目的とする。
【課題を解決するための手段】
【００１１】
上記課題を解決する本発明の要旨は、以下の通りである。
（１）ＣａＯを主体とする脱硫材を、溶銑中に吹き込むか、又は、溶銑表面に添加して溶銑の脱硫を行う脱硫方法において、
（ｉ）脱硫前、溶銑のＡｌを０．０１５〜０．０４質量％に調整し、
（ii-1）酸素濃度センサーで、脱硫処理開始前と脱硫処理途中の少なくとも２回、溶銑の酸素活量を測定し、
（ii-2）測定値の変化量に基づいて、溶銑のＳ濃度を推定し、その後の脱硫処理に使用する脱硫材の量を算出する、
ことを特徴とする溶銑の脱硫方法。
【発明の効果】
【００１２】
本発明によれば、溶銑脱硫反応の進行状態が解り、その後に使用すべき脱硫材の量を、正確に算出することができる。その結果、ＣａＯ資源の無駄使いを減らすとともに、生成する脱硫スラグの量を低減することができるので、環境に負荷をかけない条件で、溶銑の脱硫を、効率よく進行させることが可能となる。
【図面の簡単な説明】
【００１３】
【図１】脱硫中の推定Ｓ濃度と実測Ｓ濃度の関係を示す図である。
【図２】脱硫中の推定Ｓ濃度と実測Ｓ濃度の相関係数Ｒ2と、Ａｌ濃度の関係を示す図である。
【発明を実施するための形態】
【００１４】
本発明者らは、まず、Ｓ濃度を推定する手段として、溶銑脱硫中の酸素濃度変化を測定することを検討した。ＣａＯを主体とする脱硫材による脱硫反応は、以下の通りである。
ＣａＯ＋Ｓ＝ＣａＳ＋Ｏ                                          ・・・（１）
ここで、元素に付した下線は、元素が溶銑中に含まれていることを意味する。
【００１５】
この式より、溶銑中のＳがＣａＳとなって脱硫された量と、ＯがＣａＯから放出されて溶銑中の酸素が増加する量が比例関係にあることが解る。
【００１６】
しかし、脱硫反応で発生した酸素は、溶銑中のＣやＳｉと反応して、ＣＯやＳｉＯ2を生成するので、溶銑中の酸素濃度を測定しても、脱硫による酸素の増加量を正確に把握することはできない。
【００１７】
そこで、本発明者らは、脱硫前に、溶銑中にＡｌを添加することを考えた。溶銑中に適量のＡｌが存在すると、酸素濃度は、Ａｌによって規定されるようになる。そして、脱硫により酸素量が増えると、溶銑中のＡｌと平衡する酸素濃度になるまで生じた酸素の一部がＡｌと結合してＡｌ2Ｏ3となる。
【００１８】
酸素とＡｌは一定の比率で結合しＡｌ2Ｏ3となるので、脱硫処理前と脱硫処理途中の酸素量を測定すれば、Ａｌと反応してＡｌ2Ｏ3となった酸素量を推定することができ、その結果、脱硫処理によって生じた酸素量を把握することができ、脱硫量が推定できることになる。
【００１９】
酸素濃度測定に用いた酸素センサーは、Ｍｏ／ＭｏＯを副電極に用いたＺｒＯ2−ＭｇＯ固体電解質であり、非常に低い濃度まで酸素を測定できるのが特徴である。ＺｒＯ2−ＭｇＯ固体電解質センサーで得られるのは起電力であり、これを、センサーに特有の換算式で酸素活量を得ることができる。なお、溶銑中では、酸素濃度と酸素活量とは比例関係にある。
【００２０】
以上の考えに基づいて、実プロセスにおいて、溶銑脱硫前のＳ濃度と、脱硫処理中のＳ濃度を、サンプリング試料を分析し、また、脱硫前の酸素活量と、脱硫処理中の酸素活量を、ＺｒＯ2−ＭｇＯ固体電解質で測定した。前述したように、酸素センサーで得た起電力を、センサーに特有の式で、酸素活量に換算する。脱硫処理中のＳ濃度は、以下の式の展開で求めることができる。
【００２１】
溶銑脱硫時のＳ変化量を以下のように表す。
ΔＳ＝Ｓ1−Ｓ2                                                  ・・・（２）
（１）式より、Ｓ変化と酸素変化のモル数は等しいので、重量で表すと、（３）式となる。
ΔＳ＝−（３２／１６）ΔＯ                                      ・・・（３）
【００２２】
Ａｌ脱酸平衡式は、（４）式のように表せる。
ａAl2×ａO3＝Ｋ                                                 ・・・（４）
【００２３】
また、Ａｌ脱酸平衡のマスバランス変化から、（５）式が得られる。
ΔＯ＝（Ｏ1−Ｏ2）−（４８／５４）（Ａｌ1−Ａｌ2）              ・・・（５）
【００２４】
上記（４）式より、
ａAl＝（Ｋ／ａO3）0.5                                           ・・・（６）
が得られ、Ａｌ濃度はＡｌ活量とほぼ等しいので、
Ａｌ＝ａAl                                                      ・・・（７）
である。
【００２５】
溶銑中での酸素濃度と酸素活量の関係は、以下のように表せる。
Ｏ＝７．１×ａO                                                 ・・・（８）
【００２６】
したがって、脱硫による酸素変化量は、
ΔＯ＝（Ｏ1−Ｏ2）−（４８／５４）×（（Ｋ／ａO13）0.5−（Ｋ／ａO23）0.5）
・・・（９）
【００２７】
酸素センサー測定時のＳ濃度は、以下のようになる。
Ｓ2＝Ｓ1−ΔＳ                                                ・・・（１０）
＝Ｓ1＋（３２／１６）ΔＯ                                  ・・・（１１）
＝Ｓ1＋（３２／１６）×｛（Ｏ1−Ｏ2）−（４８／５４）×（（Ｋ／ａO13）0.5         −（Ｋ／ａO23）0.5）｝                               ・・・・・（１２）
＝Ｓ1＋（３２／１６）×｛７．１×（ａO1−ａO2）−（４８／５４）×（（Ｋ／         ａO13）0.5−（Ｋ／ａO23）0.5）｝                     ・・・・・（１３）
【００２８】
＜式中記号の説明＞
Ｓ1：脱硫処理前のＳ濃度（一般に溶銑成分として分析される主要元素の一部）（質量       ％）
Ｓ2：脱硫処理途中の酸素測定時のＳ濃度（質量％）
Ｏ1：脱硫処理前の酸素濃度（質量％）
Ｏ2：脱硫処理途中の酸素濃度（質量％）
Ａｌ1：脱硫処理前のＡｌ濃度（質量％）
Ａｌ2：脱硫処理途中のＡｌ濃度（質量％）
ａO：酸素活量
ａAl：Ａｌ活量
Ｋ：Ａｌ脱酸平衡の定数
【００２９】
溶銑成分の代表値を表１に示す。
【００３０】
【表１】
0005423614.tif 000002
【００３１】
Ｓ濃度測定時の溶銑温度は、１３７０〜１４２０℃の範囲とした。なお、測定の際、脱硫前の酸素濃度のばらつきが小さくなるよう、Ａｌを０．０２質量％添加した。試験結果を、図１に示す。図より、脱硫処理前と脱硫処理中のＳ濃度変化ΔＳobsと酸素センサーで測定したＯ濃度から計算で求めたＳ濃度変化予測値ΔＳcalは対応関係にあることが解る。
【００３２】
次に、脱硫前のＡｌ濃度を大きく変化させて、同様の測定を行なった。図１と同様に、Ｓ濃度変化実測値ΔＳobsと、酸素センサーで測定したＯ濃度から計算で求めたＳ濃度変化予測値ΔＳcalをプロットし、相関係数Ｒ2を求めた。結果を図２に示す。
【００３３】
脱硫処理前と脱硫処理中のＳ濃度の実測値と予測値の相関係数Ｒ2は、Ａｌ濃度が０．０１５質量％から０．０４質量％の範囲では良好であるが、０．０１５質量％未満、そして、０．０４質量％より大きい場合には、相関係数Ｒ2が小さくなることが解る。
【００３４】
本発明の作用について説明する。Ｓ濃度推定のために酸素センサーを用いた理由は、以下の通りである。（１）式に示したように、ＣａＯを主体とする脱硫材を用いた場合の脱硫反応では、ＣａＳが生成する際にＣａＯの酸素を分離・放出する。
【００３５】
したがって、脱硫の進行に伴い、溶銑中の酸素濃度が高くなる。この溶銑中の酸素増加量を酸素センサーによる測定で捉えることで、Ｓ濃度の変化量を推定することができる。このような考えは、図１のＳ濃度変化の実測値と予測値の対応関係から明らかである。
【００３６】
次に、溶銑脱硫を行なう前に、溶銑中のＡｌ濃度を０．０１５〜０．０４質量％とするのは、酸素濃度測定によるＳ濃度の推定をより正確に行なうことができるように、Ａｌ脱酸平衡を用いるためである。また、脱硫前の溶銑酸素濃度のばらつきを小さくする効果もある。これにより、その後の溶銑酸素濃度測定によるＳ濃度推定の精度が向上する。
【００３７】
Ａｌ濃度の下限を０．０１５質量％としたのは、図２に示すように、Ａｌ：０．０１５質量％以上で、脱硫処理前と脱硫処理中のＳ濃度変化の実測値と推定値の対応関係のばらつきが小さいからである。Ａｌ濃度が低すぎると、脱硫時に生成した酸素が、溶銑中のＣやＳｉと反応するので、Ｓ濃度の推定が困難となる。
【００３８】
Ａｌ濃度上限を０．０４質量％としたのは、同じく図２に示すように、０．０４質量％以下で、脱硫処理前と脱硫処理中のＳ濃度変化の実測値と推定値の対応関係のばらつきが小さいからである。Ａｌ濃度が高すぎると、Ａｌによる脱酸のために、酸素濃度が極端に低くなり、酸素センサーの測定の精度が悪くなる。
【００３９】
脱硫処理開始前と脱硫処理途中の少なくとも２回、酸素濃度センサーで、溶銑中の酸素濃度を測定する。これは、酸素濃度の絶対値では、Ｓ濃度を正確に求めることができないからである。（１３）式の関係からも、少なくとも２回の酸素測定が必要になる。
【００４０】
脱硫開始前の酸素測定の時期は、前述のＡｌ添加の後であるが、Ａｌ添加後１分以上、溶鋼をガス流動攪拌や機械的攪拌で攪拌し、その後、測定することが望ましい。脱硫開始までの経過時間は、特に定めない。脱硫処理途中の酸素濃度測定は、原則、脱硫処理中のどの時期でも構わないが、脱硫処理時間全体の後半以降に測定することが、脱硫の進行状態を適確に把握できるという点で望ましい。
【００４１】
２回の測定で得た酸素濃度起電力測定値から、溶銑のＳ濃度を推定する方法は、以下の通りである。
【００４２】
起電力から酸素活量を求める換算式は、センサーの種類により異なる。今回のＭｏ／ＭｏＯを副電極に用いたＺｒＯ2−ＭｇＯ固体電解質の場合は、以下の式により換算する。
【００４３】
Ｅ＝（ＲＴ／Ｆ）×ln｛（ＰO2(ref)1/4＋Ｐe1/4）／（ａO／Ｋo）1/2＋Ｐe1/4）｝                                                                  ・・・（１４）
logＰe＝２０．４０−６．４５×１０4／Ｔ                       ・・・（１５）
log｛ＰO2(ref)｝＝８．８４−３．０１×１０4／Ｔ               ・・・（１６）
Ｋo＝exp｛（−２８０００−０．６９Ｔ）／１．９８７Ｔ｝        ・・・（１７）
【００４４】
＜式中記号の説明＞
Ｅ：酸素センサー起電力（ｍＶ）
Ｒ：気体定数、Ｔ：絶対温度（Ｋ）、Ｆ：ファラデー定数
ＰO2：溶鉄の酸素分圧（atm）
Ｐe：イオン伝導と電子伝導が等しくなる酸素活量（atm）
ａO：酸素活量
Ｋo：溶鉄への酸素ガス溶解の平衡定数
ref：参照電極
【００４５】
次に、得られた酸素活量からＳ濃度を推定するためには、（１３）式を用いる。
Ｓ2＝Ｓ1＋（３２／１６）×｛７．１×（ａO1−ａO2）−（４８／５４）×（（Ｋ／         ａO13）0.5−（Ｋ／ａO23）0.5）｝                         ・・・（１３）
この式の説明は、前述の通りである。ここで、Ｋ＝５×１０-17とした。
【００４６】
また、得られた脱硫処理途中の溶銑Ｓ値に基づいて、その後の脱硫材の使用量算出する方法は、脱硫プロセスや脱硫材の種類により大きく異なる。使用している脱硫工程での脱硫量と脱硫材使用量の関係を予め求めておき、その関係にしたがって算出するのがよい。
【００４７】
本発明を適用する溶銑脱硫プロセスは、どのようなものであってもよい。例えば、溶銑鍋内の溶銑中に不活性ガスとともに脱硫材を吹き込む方法や、溶銑上に粉体を吹き付け、又は、上置きする方法、さらに、機械的に攪拌する方法でもよい。
【００４８】
以上述べたように、本発明によれば、溶銑脱硫反応の進行状態が解り、その後に使用すべき脱硫材の量が過剰にならないように算出することができる。その結果、ＣａＯ資源の無駄使いを減らし、生成する脱硫スラグの量を低減する等、環境に負荷をかけない条件で脱硫を、効率よく進行させることが可能となる。
【実施例】
【００４９】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００５０】
（実施例）
実機において、３６０ｔ容量の溶銑鍋を用いて、耐火物ランスを浸漬して、Ｎ２ガスとともに、脱硫材を溶銑中へ吹き込む試験を行なった。代表的な溶銑条件は、表１に示すとおりである。
【００５１】
試験条件を表２に示す。脱硫前の溶銑にＡｌを添加した後（添加しない水準は、そのまま）、酸素センサーで、溶銑の酸素活量を測定し、脱硫処理を開始して３〜３．５分後に酸素センサーで、脱硫処理途中の溶銑の酸素活量を測定した。それらの結果から、２回目の酸素センサーでの測定時点のＳ濃度を推定し、脱硫材の追加投入量を決定して、脱硫処理を行った。
【００５２】
【表２】
0005423614.tif 000003
【００５３】
脱硫処理前の溶銑のＡｌ濃度とＳ濃度は、蛍光Ｘ線分析法で測定した。また、脱硫途中に、酸素センサーによる測定と同時にサンプリングを行い、Ｓ濃度の実測値を、蛍光Ｘ線分析法で測定した。酸素センサー値からのＳ値の予測には、（１３）式を用いた。
【００５４】
実機試験の水準及び結果を表３に示す。
【００５５】
【表３】
0005423614.tif 000004
【００５６】
発明例１〜５のいずれにおいても、本発明によって推定したＳ値は実測値とよく合致しており、その結果に基づいて指示した追加ＣａＯ量により、終点Ｓ値が１０ppmまで低下した。その際の全ＣａＯ原単位も、２．７〜３．２ｋｇ／ｔと低位で安定した。
【００５７】
一方、比較例１〜６のいずれにおいても、終点Ｓ値が高い、又は、全ＣａＯ原単位が大きい結果となった。即ち、比較例１では、脱硫前にＡｌを添加しないため、酸素センサーで測定した酸素値を推定式に使えないので、追加ＣａＯ量を決められずゼロとしたため、終点Ｓ値が高くなった。
【００５８】
比較例２では、脱硫前のＡｌ添加量が少なすぎたために、酸素値が高くなり、脱硫が実際より進んだと推定して、追加ＣａＯを少なくしたために、終点Ｓが高くなった。比較例３では、脱硫前のＡｌ添加量が多すぎて、Ａｌが脱硫で生じた酸素と結合したため、酸素濃度が低く見積もられて、推定Ｓ値が高くなり、ＣａＯを多量に追加する結果となった。
【００５９】
比較例４〜６では、本発明によるＳ推定を行なわなかったので、過剰にＣａＯを添加する結果となった。
【産業上の利用可能性】
【００６０】
本発明によれば、溶銑の脱硫工程で、溶銑脱硫反応の進行状態が解り、その後に使用すべき脱硫材の量を、過剰にならないように、正確に算出することができる。その結果、ＣａＯ資源の無駄使いを減らすとともに、生成する脱硫スラグの量を低減することができるので、環境に負荷をかけない条件で、脱硫を、効率よく進行させることが可能となる。よって、本発明は、鉄鋼産業において利用可能性が高いものである。
【図１】
0005423614.tif 000005
【図２】
0005423614.tif 000006